(57)【特許請求の範囲】
【請求項１】
ポリマーから構成された基板上に絶縁層と、前記絶縁層の表面に形成されるソース電極及びドレイン電極と、前記ソース電極と前記ドレイン電極との間に形成される半導体層と、ゲート電極とを有する薄膜トランジスタの製造方法であって、
前記基板上にゲート電極を形成するゲート電極形成工程と、
前記ゲート電極を覆うように前記基板上に前記絶縁層を形成するゲート絶縁層形成工程と、
前記絶縁層上に、ソース電極及びドレイン電極を互いに離間して形成するソース・ドレイン電極形成工程と、
前記ソース電極及び前記ドレイン電極間の前記絶縁層上に半導体層を形成する半導体層形成工程とを備え、
前記ゲート電極形成工程及び前記ソース・ドレイン電極形成工程のうち、少なくともどちらか一方の電極形成工程で、前記電極の形成と同時に、前記基板の電極が形成される側と反対側の面に酸素及び水分の透過を防止するバリア膜を形成することを特徴とする薄膜トランジスタの製造方法。
【請求項２】
ポリマーから構成された基板上に絶縁層と、前記絶縁層の表面に形成されるゲート電極と、ソース電極及びドレイン電極と、前記ソース電極と前記ドレイン電極との間に形成される半導体層とを有する薄膜トランジスタの製造方法であって、
前記基板上にソース電極及びドレイン電極を互いに離間して形成するソース・ドレイン電極形成工程と、
前記ソース電極及び前記ドレイン電極間に半導体層を形成する半導体層形成工程と、
前記ソース電極、前記ドレイン電極及び前記半導体層を覆うように絶縁層を形成するゲート絶縁層形成工程と、
前記ゲート絶縁層形成工程で形成された前記絶縁層上に、ゲート電極を形成するゲート電極形成工程とを備え、
前記ソース・ドレイン電極形成工程及び前記ゲート電極形成工程のうち、少なくともどちらか一方の電極形成工程で、前記電極の形成と同時に、前記基板の電極が形成される側と反対側の面に酸素及び水分の透過を防止するバリア膜を形成することを特徴とする薄膜トランジスタの製造方法。
【請求項３】
前記ゲート電極、前記ソース電極、前記ドレイン電極のうち、少なくとも一つの電極と、前記バリア膜が無電解メッキ法により形成されることを特徴とする請求項１又は２に記載の薄膜トランジスタの製造方法。
【請求項４】
前記基板及び前記絶縁層のうち、少なくともどちらか一方の表面には、自己組織化単分子膜を形成するための表面無機化膜が形成され、
当該表面無機化膜上に自己組織化単分子膜が形成されていることを特徴とする請求項１乃至３の何れかに記載の薄膜トランジスタの製造方法。
【請求項５】
前記ゲート電極、前記ソース電極及び前記ドレイン電極の形成時には、マイクロコンタクトプリント法により自己組織化単分子膜を形成し、その後、前記ゲート電極、前記ソース電極及び前記ドレイン電極を形成することを特徴とする請求項１乃至４の何れかに記載の薄膜トランジスタの製造方法。
【発明の詳細な説明】
【技術分野】
【０００１】
本発明は、薄膜トランジスタの製造方法に関する。
【背景技術】
【０００２】
従来、有機ＥＬ、フィルム液晶、電子ペーパ等のフレキシブルディスプレイの各画素には、薄膜トランジスタ（Ｔｈｉｎ  Ｆｉｌｍ  Ｔｒａｎｓｉｓｔｏｒ，ＴＦＴ）を備えたアクティブ駆動回路が埋め込まれている。薄膜トランジスタの中でも、半導体層として有機半導体を用いた有機薄膜トランジスタは、常温で製造することができ、かつ、プラスチック基板上にも形成できるものとして知られている。
【０００３】
有機半導体の中でも、低分子有機半導体の中には大きなキャリア移動度を持つものがある。しかしながら、低分子有機半導体は溶媒への溶解性に乏しいものが多いため、一般には、塗布法などの簡便な方法を用いて、有機薄膜トランジスタを製造するのが困難である。そこで、真空蒸着法などにより有機薄膜トランジスタを製造するのが一般的であるが、真空蒸着法などを用いた場合、処理が煩雑であり、コストもかかるという問題点があった。
【０００４】
また、有機ＴＦＴの有機半導体層は、耐薬品性、耐熱性のみならず、耐候性、耐水性も劣っており、非常に劣化しやすい。そのため、有機半導体層の表面に、有機半導体層を保護するための保護膜を形成することが提案されている（例えば、特許文献１参照。）。
【特許文献１】特開２００２−１９８５３９号公報
【発明の開示】
【発明が解決しようとする課題】
【０００５】
しかしながら、汎用性ポリマーフィルム等のプラスチック基板は、図２４に示すように水蒸気浸透性が１ｇ／ｍ２day程度と高く水蒸気が透過しやすい問題点があった。また、包装用蒸着フィルムは、水蒸気浸透性が０．１ｇ／ｍ２day程度である。これに対して、有機ＥＬ、液晶、有機ＴＦＴの必要とされる水蒸気浸透性が０．０００１ｇ／ｍ２day程度であり、プラスチック基板を用いると、酸素や水分の透過性が高いため、プラスチック基板側から酸素や水分が透過し、有機半導体層を劣化させて、有機ＴＦＴの特性を安定化させることが困難になるという問題点があった。また、ＩＧＺＯのような無機半導体においても水分による劣化が発生している。尚、ＩＧＺＯはよく知られているようにアモルファス酸化物半導体であり、In(インジウム)-Ga(ガリウム)-Zn(亜鉛)-O(酸素)の組成で構成された半導体である。
【０００６】
本発明は前記課題を解決するためになされたものであり、基板側からの酸素や水分の透過を防止して、高性能な薄膜トランジスタを簡便な工程で製造するための薄膜トランジスタの製造方法を提供することを目的とする。
【課題を解決するための手段】
【０００７】
上記目的を達成するために、請求項１に係る発明の薄膜トランジスタの製造方法は、ポリマーから構成された基板上に絶縁層と、前記絶縁層の表面に形成されるソース電極及びドレイン電極と、前記ソース電極と前記ドレイン電極との間に形成される半導体層と、ゲート電極とを有する薄膜トランジスタの製造方法であって、前記基板上にゲート電極を形成するゲート電極形成工程と、前記ゲート電極を覆うように前記基板上に前記絶縁層を形成するゲート絶縁層形成工程と、前記絶縁層上に、ソース電極及びドレイン電極を互いに離間して形成するソース・ドレイン電極形成工程と、前記ソース電極及び前記ドレイン電極間の前記絶縁層上に半導体層を形成する半導体層形成工程とを備え、前記ゲート電極形成工程及び前記ソース・ドレイン電極形成工程のうち、少なくともどちらか一方の電極形成工程で、前記電極の形成と同時に、前記基板の電極が形成される側と反対側の面に酸素及び水分の透過を防止するバリア膜を形成することを特徴とする。
【０００８】
また、請求項２に係る発明の薄膜トランジスタの製造方法は、ポリマーから構成された基板上に絶縁層と、前記絶縁層の表面に形成されるゲート電極と、ソース電極及びドレイン電極と、前記ソース電極と前記ドレイン電極との間に形成される半導体層とを有する薄膜トランジスタの製造方法であって、前記基板上にソース電極及びドレイン電極を互いに離間して形成するソース・ドレイン電極形成工程と、前記ソース電極及び前記ドレイン電極間に半導体層を形成する半導体層形成工程と、前記ソース電極、前記ドレイン電極及び前記半導体層を覆うように絶縁層を形成するゲート絶縁層形成工程と、前記ゲート絶縁層形成工程で形成された前記絶縁層上に、ゲート電極を形成するゲート電極形成工程とを備え、前記ソース・ドレイン電極形成工程及び前記ゲート電極形成工程のうち、少なくともどちらか一方の電極形成工程で、前記電極の形成と同時に、前記基板の電極が形成される側と反対側の面に酸素及び水分の透過を防止するバリア膜を形成することを特徴とする。
【０００９】
また、請求項３に係る発明の薄膜トランジスタの製造方法は、請求項１又は２に記載の発明の構成に加え、前記ゲート電極、前記ソース電極、前記ドレイン電極のうち、少なくとも一つの電極と、前記バリア膜が無電解メッキ法により形成されることを特徴とする。
【００１０】
また、請求項４に係る発明の薄膜トランジスタの製造方法は、請求項１乃至３の何れかに記載の発明の構成に加え、前記基板及び前記絶縁層のうち、少なくともどちらか一方の表面には、自己組織化単分子膜を形成するための表面無機化膜が形成され、当該表面無機化膜上に自己組織化単分子膜が形成されていることを特徴とする。
【００１１】
また、請求項５に係る発明の薄膜トランジスタの製造方法は、請求項１乃至４のいずれかに記載の発明の構成に加え、前記ゲート電極、前記ソース電極及び前記ドレイン電極の形成時には、マイクロコンタクトプリント法により自己組織化単分子膜を形成し、その後、前記ゲート電極、前記ソース電極及び前記ドレイン電極を形成することを特徴とする。
【００１２】
【００１３】
【発明の効果】
【００１４】
請求項１に係る発明の薄膜トランジスタの製造方法では、ボトムゲート型の薄膜トランジスタの製造方法において、ゲート電極形成工程及びソース・ドレイン電極形成工程のうち、少なくともどちらか一方の電極形成工程で、電極の形成と同時に、基板の電極が形成される側と反対側の面に酸素及び水分の透過を防止するバリア膜を形成することができるので、基板側から酸素や水分が透過し、半導体層を劣化させて、ＴＦＴの特性を不安定化させることを防止できる。また、基板は、ポリマーで構成されるが、当該ポリマーの基板を酸素や水分が通過することを防止できる。
【００１５】
また、請求項２に係る発明の薄膜トランジスタの製造方法によれば、トップゲート型の薄膜トランジスタの製造方法において、前記ソース・ドレイン電極形成工程及び前記ゲート電極形成工程のうち、少なくともどちらか一方の電極形成工程で、前記電極の形成と同時に、前記基板の電極が形成される側と反対側の面に酸素及び水分の透過を防止するバリア膜を形成することができるので、基板側から酸素や水分が透過し、半導体層を劣化させて、ＴＦＴの特性を不安定化させることを防止できる。また、基板は、ポリマーで構成されるが、当該ポリマーの基板を酸素や水分が通過することを防止できる。
【００１６】
また、請求項３に係る発明の薄膜トランジスタの製造方法によれば、請求項１又は２に記載の発明の効果に加え、前記ゲート電極、前記ソース電極、前記ドレイン電極のうち、少なくとも一つの電極と、前記バリア膜が無電解メッキ法により形成されるので、一つの工程で、電極とバリア膜を一度に形成できる。
【００１７】
また、請求項４に係る発明の薄膜トランジスタの製造方法によれば、請求項１乃至３のいずれかに記載の発明の効果に加え、基板及び前記絶縁層のうち、少なくともどちらか一方の表面には、自己組織化単分子膜を形成するための表面無機化膜が形成されているので、当該表面無機化膜上に自己組織化単分子膜を形成し易くなる。
【００１８】
また、請求項５に係る発明の薄膜トランジスタの製造方法によれば、請求項１乃至４のいずれかに記載の発明の効果に加え、ゲート電極、ソース電極及びドレイン電極の形成時には、マイクロコンタクトプリント法により自己組織化単分子膜を形成し、その後、前記ゲート電極、前記ソース電極及び前記ドレイン電極を形成するので、簡単な機構で、自己組織化単分子膜を形成することができる。
【００１９】
【００２０】
【発明を実施するための最良の形態】
【００２１】
以下、本発明の第１実施形態である有機半導体を用いた有機薄膜トランジスタ１について、図面に基づいて説明する。図１は、第１実施形態である有機薄膜トランジスタ１の縦断面図であり、図２は、有機薄膜トランジスタ１の製造方法のフローチャートであり、図３乃至図７は、無電解めっき法による電極及びバリア膜の製造方法を説明する基板２の縦断面図である。
【００２２】
第１実施形態に係る有機薄膜トランジスタ１の構造について、図１を参照して説明する。尚、以下の説明では、図面下側（基板２側）を下側、図面上側を上側として説明する。図１に示す有機薄膜トランジスタ１は、所謂「ボトムゲート型」の有機薄膜トランジスタである。「ボトムゲート型」の有機薄膜トランジスタ１では、ゲート電極６が、ソース電極３やドレイン電極４より下側に位置する。
【００２３】
有機薄膜トランジスタ１は、各部材を支持する基板２を備えている。基板２の上面には、自己組織化単分子膜（Self Assembled Monolayer、以下「ＳＡＭ」とも称する。）を形成するための表面無機化膜７が形成され、基板２の下面にも、ＳＡＭを形成するための表面無機化膜８が形成されている。そして、表面無機化膜７上にＳＡＭ１０が形成され、そのＳＡＭ１０上にゲート電極６が設けられている。また、表面無機化膜８の下側には、ＳＡＭ１１が形成されている。また、ＳＡＭ１１下側には、無電解メッキによるバリア膜１４が形成されている。このバリア膜１４は、後述する方法により、ゲート電極６と一括形成されている。
【００２４】
また、ゲート電極６の上面には、ゲート電極６を覆うようにゲート絶縁層５が設けられている。また、ゲート絶縁層５の上面には、ＳＡＭを形成するための表面無機化膜９が形成されている。表面無機化膜９上には、ＳＡＭ１２及びＳＡＭ１３が所定間隔開けて所定幅で設けられ、その上にソース電極３及びドレイン電極４が、所定のチャネル長の離間幅をもって各々設けられている。また、ソース電極３表面には、置換金めっきによる金めっき層１５が形成され、ドレイン電極４の表面には、置換金めっきによる金めっき層１６が形成されている。そして、ソース電極３とドレイン電極４との間には、ゲート絶縁層５を介して、ゲート電極６と対向するように半導体層１７が設けられている。
【００２５】
次に、上記構成を有する基板２の有機薄膜トランジスタ１の製造方法について、図２乃至図７を参照して説明する。まず、第一表面無機化膜の形成工程（Ｓ１１）として、基板２の上下の表面に表面無機化膜７，８を形成する。一例としては、基板２として、ポリエチレンナフタレート樹脂（以下「ＰＥＮ」とも言う。）を用いて、表面無機化剤として、ＡＰＴＳ（Ａｍｉｎｏｐｒｏｐｙｌｔｒｉｍｅｔｈｏｘｙｓｉｌａｎｅ）１ｖｏｌ％アセトン溶液に基板２をディップし、当該ディップにより基板２の両面が表面無機化される。表面無機化膜７，８は数１０ｎｍ程度の厚さに形成される。尚、表面無機化法は、ｗｅｔ法にこだわらず、ＳｉＯ２ のスパッタ等でも構わない。
【００２６】
尚、基板２としては、表面が平坦である板状部材であり、各種材質が適用可能である。基板２の材質として絶縁性の材質を採用する場合には、上記、ＰＥＮ以外に、例えば、ＰＥＳ（ポリエーテルスルホン），ＰＥＴ（ポリエチレンテレフタレート），ＰＩ（ポリイミド）等のプラスチックを用いることができる。従って、基板２に可撓性を付与することができる。
【００２７】
次に、第一ＳＡＭ塗布工程（Ｓ１２）として、表面無機化膜７，８の表面をＵＶ照射等で水酸基リッチにした後に、図４に示すように、マイクロコンタクトプリント法でＳＡＭを塗布する。一例としては、ＰＤＭＳ（ポリジメチルシロキサン）から形成したスタンプ１９を作成して、ＳＡＭを塗布する。ＳＡＭとしては、アミノ基を有するシランカップリング剤（一例として、ＡＥＡＰＴＳ（Ａｍｉｎｏｅｔｈｙｌａｍｉｎｏｐｒｏｐｙｌｔｒｉｍｅｔｈｏｘｙｓｉｌａｎｅ））をマイクロコンタクトプリント法で塗布する。図４及び図５に示すように、基板２の上側表面の表面無機化膜７上には、形成するゲート電極６に合わせた形状のＳＡＭ１０を塗布し、基板２の下側表面の表面無機化膜８上には全面にＳＡＭ１１を塗布する。尚、ＳＡＭ（自己組織化膜）を形成する材料には、上記のようにシランカップリング剤一般を用いることができるが、シランカップリング剤としては官能基にアミノ基を有するものが特に望ましい。
【００２８】
次に、第一触媒液に浸たす工程を行う（Ｓ１３）。この工程では、図６に示すように、触媒２０がＳＡＭに選択的に付着する。具体的には、触媒としては、Ｐｄ−Ｓｎコロイド液（酸性）を用い、表面のアミノ基が酸性液中で表面電位が＋、Ｐｄ−Ｓｎコロイドが−に帯電しているため、静電気的な性質を利用してＳＡＭがあるところに選択的に触媒が付着する。また、触媒としては、アミノ基に対してＰｄが錯体を形成するＰｄ触媒溶液（コロイドではない）も候補の一つである（静電気力の利用でなく、化学反応を利用してＳＡＭに触媒が選択的に付着（結合）する）。
【００２９】
また、ＳＡＭはアミノ系シランカップリング剤以外に、ＳＡＭ自体に触媒特性を有するものであってもよい。例えばＭＰＴＳ（Ｍｅｒｃａｐｔｏｐｒｏｐｙｌｔｒｉｍｅｔｈｏｘｙｓｉｌａｎｅ）は金属と化学結合しやすい−ＳＨ基（チオール）を有するため、触媒がなくてもメッキ液中の金属原子がＳＡＭに結合し、結合した金属自体が触媒となりめっきが進行する。ＭＰＴＳ−銅メッキなどがその一例として挙げられる。
【００３０】
次に、第一無電解めっき工程（Ｓ１４）で、図７に示すように、ゲート電極６及びバリア膜１４を一括形成する。具体的には、Ｎｉ無電解めっきを行ってゲート膜厚を１００〜１０００ｎｍで形成する。また、このとき、同時にバリア膜１４をＳＡＭ１１上に形成する（図１参照）。このバリア膜１４の膜厚も一例として、１００〜１０００ｎｍで形成することができる。また、Ｎｉ以外の無電解めっき材料として、Ｃｕ，Ａｇ，Ａｕ，Ｓｎ，Ｐｄ，Ａｌ，Ｃｒ，Ｐｂなどを用いることができる。尚、無電解めっきは、安価で微細加工が可能であり、且つ、表面平坦性がメタルナノインクなどに比べて良い。また、プロセス温度が低く済むという特徴がある。
【００３１】
次に、ゲート絶縁層形成工程として（Ｓ１５）として、基板２及びゲート電極６の上面を覆うようにして、ゲート絶縁層５を形成する。ゲート絶縁層５は、一例として、厚さがおよそ１μｍであり、絶縁物質により形成されている。絶縁物質として無機絶縁物質を採用する場合は、Ａｌ２Ｏ３，ＳｉＯ２，ＳｉＮ，ＴｉＯ２等が適用可能である。また、絶縁物質として有機絶縁物質を採用する場合は、ＰＩ（ポリイミド），ＰＭＭＡ（ポリメチルメタクリレート），ＰＶＰ（ポリパラビニルフェノール）等が適用可能である。
【００３２】
次に、第二表面無機化膜の形成工程（Ｓ１６）を行う。この第二表面無機化膜の形成工程では、ゲート絶縁層５上に表面無機化膜９を前記第一表面無機化膜の形成工程（Ｓ１１）と同様の方法により形成する。
【００３３】
次に、第二ＳＡＭ塗布工程（Ｓ１７）として、表面無機化膜９上に、ソース電極３及びドレイン電極４の形状に合わせて、前記第一ＳＡＭ塗布工程（Ｓ１２）と同様の方法で、ＳＡＭ１２，１３を形成する。
【００３４】
次いで、第二触媒液に浸す工程（Ｓ１８）を行って、ＳＡＭ１２，１３上に触媒を付着する。この工程は、前記第一触媒液に浸す工程（Ｓ１３）と同様に行う。
【００３５】
次いで、第二無電解めっき工程（Ｓ１９）を行い、ＳＡＭ１２上にソース電極３を形成し、ＳＡＭ１３上にドレイン電極４を形成する。この第二無電解めっき工程（Ｓ１９）は、前記第一無電解めっき工程（Ｓ１４）と同様に行う。具体的には、Ｎｉ無電解めっきを行ってソース電極３及びドレイン電極４を形成する。このソース電極３及びドレイン電極４は、所定のチャネル長の離間幅をもって各々設けられている。
【００３６】
次いで、置換金めっき工程（Ｓ２０）を行う。この置換金めっき工程（Ｓ２０）では、ソース電極３及びドレイン電極４の表面に置換金めっきにより金めっき層１５及び金めっき層１６を各々形成する。
【００３７】
最後に、半導体層形成工程（Ｓ２１）を行って、ソース電極３とドレイン電極４と間の隙間を埋めるようにして、半導体層１７が形成される。半導体層１７は、ゲート絶縁層５を介して、ゲート電極６に対向するようにして配置されている。半導体層１７は、有機半導体と高分子樹脂とを少なくとも有している。なお、半導体層１７上には、必要に応じて、保護膜を形成しても良い。
【００３８】
尚、有機半導体の材質としては、可溶性のある有機半導体一般を用いることができる。また、有機半導体の材質としては、１種類の有機半導体を用いてもよいし、２種以上の有機半導体を組み合わせて用いてもよい。有機半導体として、低分子有機半導体を採用する場合、例えば、可溶化ペンタセンのような可溶化アセン類のほか、アルキルチオフェン類が適用可能である。また、有機半導体として高分子有機半導体を採用する場合は、ポリアルキルチオフェン類や、ポリフルオレン類が適用可能である。
【００３９】
高分子樹脂としては、選択した有機半導体が溶解する溶剤に有機半導体と一緒に溶ける高分子樹脂一般を用いることができる。また、高分子樹脂の材質としては、１種類の高分子樹脂を用いてもよいし、２種以上の高分子樹脂を組み合わせて用いてもよい。高分子樹脂の材質には、例えば、ＰＭＭＡ(ポリメチルメタクリレート)、ＰＳ(ポリスチレン)、ＰＶＰ(ポリビニルフェノール)等が適用可能である。
【００４０】
次に、図８乃至図１３を参照して、有機薄膜トランジスタ１の製造方法の第２実施の形態について説明する。図８は、第２実施の形態の有機薄膜トランジスタ１の製造方法のフローチャートであり、図９乃至図１３は、第２実施の形態の無電解めっき法による電極及びバリア膜の製造方法を説明する基板２の縦断面図である。
【００４１】
第２実施形態に係る有機薄膜トランジスタ１の構造については、第１の実施の形態と同じであるので、説明は書略する。
【００４２】
まず、第一表面無機化膜の形成工程（Ｓ３１）として、図９に示すように、基板２の上下の表面に表面無機化膜７，８を形成する。一例としては、基板２として、ポリエチレンナフタレート樹脂（以下「ＰＥＮ」とも言う。）を用いて、表面無機化剤として、ＡＰＴＳ（Ａｍｉｎｏｐｒｏｐｙｌｔｒｉｍｅｔｈｏｘｙｓｉｌａｎｅ）１ｖｏｌ％アセトン溶液に基板２をディップし、当該ディップにより基板２の両面が表面無機化される。表面無機化膜７，８は数１０ｎｍ程度の厚さに形成される。尚、表面無機化法は、ｗｅｔ法にこだわらず、ＳｉＯ２ のスパッタ等でも構わない。
【００４３】
尚、基板２としては、表面が平坦である板状部材であり、各種材質が適用可能である。基板２の材質として絶縁性の材質を採用する場合には、上記、ＰＥＮ以外に、例えば、ＰＥＳ（ポリエーテルスルホン），ＰＥＴ（ポリエチレンテレフタレート），ＰＩ（ポリイミド）等のプラスチックを用いることができる。従って、基板２に可撓性を付与することができる。
【００４４】
次に、第一ＳＡＭ塗布工程（Ｓ３２）として、表面無機化膜７，８の表面をＵＶ照射等で水酸基リッチにした後に、図１０に示すように、ディップ法により表面無機化膜７，８上にＳＡＭ１０，１１を塗布する。ＳＡＭとしては、第１実施の形態と同じく、アミノ基を有するシランカップリング剤（一例として、ＡＥＡＰＴＳ（Ａｍｉｎｏｅｔｈｙｌａｍｉｎｏｐｒｏｐｙｌｔｒｉｍｅｔｈｏｘｙｓｉｌａｎｅ））を塗布する。図１０に示すように、ディップ法により基板２の上側表面の表面無機化膜７上の上側全面にＳＡＭ１０を塗布し、基板２の下側表面の表面無機化膜８上には全面にＳＡＭ１１を塗布することが一度に行われる。尚、ＳＡＭ（自己組織化膜）を形成する材料には、上記のようにシランカップリング剤一般を用いることができるが、シランカップリング剤としては官能基にアミノ基を有するものが特に望ましい。
【００４５】
次に、ＳＡＭのパターニング工程を行う（Ｓ３３）。このＳＡＭのパターニング工程では、図１１に示すように、マスク２１を用いて、紫外線（ＵＶ）により、ＳＡＭのフォトエッチングを行う。マスク２１は、黒色部分２１ａと、透明部分２１ｂとから構成されており、黒色部分２１ａが紫外線を遮断し、透明部分２１ｂは紫外線を通過する。従って、黒色部分２１ａに隠されるＳＡＭ１０は残り、それ以外の部分のＳＡＭは、除去される。
【００４６】
次いで、第一触媒液に浸たす工程を行う（Ｓ３４）。この工程では、図１２に示すように、触媒２０がＳＡＭに選択的に付着する。具体的には、触媒としては、Ｐｄ−Ｓｎコロイド液（酸性）を用い、表面のアミノ基が酸性液中で表面電位が＋、Ｐｄ−Ｓｎコロイドが−に帯電しているため、静電気的な性質を利用してＳＡＭがあるところに選択的に触媒が付着する。また、触媒としては、アミノ基に対してＰｄが錯体を形成するＰｄ触媒溶液（コロイドではない）も候補の一つである（静電気力の利用でなく、化学反応を利用してＳＡＭに触媒が選択的に付着（結合）する）。
【００４７】
また、ＳＡＭはアミノ系シランカップリング剤以外に、ＳＡＭ自体に触媒特性を有するものであってもよい。例えばＭＰＴＳ（Ｍｅｒｃａｐｔｏｐｒｏｐｙｌｔｒｉｍｅｔｈｏｘｙｓｉｌａｎｅ）は金属と化学結合しやすい−ＳＨ基（チオール）を有するため、触媒がなくてもメッキ液中の金属原子がＳＡＭに結合し、結合した金属自体が触媒となりめっきが進行する。ＭＰＴＳ−銅メッキなどがその一例として挙げられる。
【００４８】
次に、第一無電解めっき工程（Ｓ３５）で、図１３に示すように、ゲート電極６及びバリア膜１４を形成する。具体的には、Ｎｉ無電解めっきを行ってゲート膜厚を１００〜１０００ｎｍで形成する。また、このとき、同時にバリア膜１４をＳＡＭ１１上に形成する。このバリア膜１４の膜厚も一例として、１００〜１０００ｎｍで形成することができる。また、Ｎｉ以外の無電解めっき材料として、Ｃｕ，Ａｇ，Ａｕ，Ｓｎ，Ｐｄ，Ａｌ，Ｃｒ，Ｐｂなどを用いることができる。
【００４９】
次に、ゲート絶縁層形成工程として（Ｓ３６）として、基板２及びゲート電極６の上面を覆うようにして、ゲート絶縁層５を形成する（図１参照）。ゲート絶縁層５は、一例として、厚さがおよそ１μｍであり、絶縁物質により形成されている。絶縁物質として無機絶縁物質を採用する場合は、Ａｌ２Ｏ３，ＳｉＯ２，ＳｉＮ，ＴｉＯ２等が適用可能である。また、絶縁物質として有機絶縁物質を採用する場合は、ＰＩ（ポリイミド），ＰＭＭＡ（ポリメチルメタクリレート），ＰＶＰ（ポリパラビニルフェノール）等が適用可能である。
【００５０】
次に、第二表面無機化膜の形成工程（Ｓ３７）を行う。この第二表面無機化膜の形成工程では、ゲート絶縁層５上に表面無機化膜９を前記第一表面無機化膜の形成工程（Ｓ３１）と同様の方法により形成する。
【００５１】
次に、第二ＳＡＭ塗布工程（Ｓ３８）として、表面無機化膜９上に、ソース電極３及びドレイン電極４の形状に合わせて、前記第一ＳＡＭ塗布工程（Ｓ３２）と同様の方法で、ＳＡＭ１２，１３を形成する。
【００５２】
次いで、第二触媒液に浸す工程（Ｓ３９）を行って、ＳＡＭ１２，１３上に触媒を付着する。この工程は、前記第一触媒液に浸す工程（Ｓ３４）と同様に行う。
【００５３】
次いで、第二無電解めっき工程（Ｓ４０）を行い、ＳＡＭ１２上にソース電極３を形成し、ＳＡＭ１３上にドレイン電極４を形成する。この第二無電解めっき工程（Ｓ４０）は、前記第一無電解めっき工程（Ｓ３５）と同様に行う。具体的には、Ｎｉ無電解めっきを行ってソース電極３及びドレイン電極４を形成する。このソース電極３及びドレイン電極４は、所定のチャネル長の離間幅をもって各々設けられている。
【００５４】
次いで、置換金めっき工程（Ｓ４１）を行う。この置換金めっき工程（Ｓ４１）では、ソース電極３及びドレイン電極４の表面に置換金めっきにより金めっき層１５及び金めっき層１６を各々形成する。
【００５５】
最後に、半導体層形成工程（Ｓ４２）を行って、ソース電極３とドレイン電極４と間の隙間を埋めるようにして、半導体層１７が形成される。半導体層１７は、ゲート絶縁層５を介して、ゲート電極６に対向するようにして配置されている。半導体層１７は、有機半導体と高分子樹脂とを少なくとも有している。なお、半導体層１７上には、必要に応じて、保護膜を形成しても良い。
【００５６】
次に、図１４乃至図１９を参照して、有機薄膜トランジスタ１の製造方法の第３実施の形態について説明する。図１４は、第３実施の形態の有機薄膜トランジスタ１の製造方法のフローチャートであり、図１５乃至図１９は、第３実施の形態の無電解めっき法による電極及びバリア膜の製造方法を説明する基板２の縦断面図である。
【００５７】
第３実施形態に係る有機薄膜トランジスタ１の構造については、第１及び第２実施の形態と同じであるので、説明は書略する。
【００５８】
まず、第一表面無機化膜の形成工程（Ｓ５１）として、図１５に示すように、基板２の上下の表面に表面無機化膜７，８を形成する。一例としては、基板２として、ポリエチレンナフタレート樹脂（以下「ＰＥＮ」とも言う。）を用いて、表面無機化剤として、ＡＰＴＳ（Ａｍｉｎｏｐｒｏｐｙｌｔｒｉｍｅｔｈｏｘｙｓｉｌａｎｅ）１ｖｏｌ％アセトン溶液に基板２をディップし、当該ディップにより基板２の両面が表面無機化される。表面無機化膜７，８は数１０ｎｍ程度の厚さに形成される。尚、表面無機化法は、ｗｅｔ法にこだわらず、ＳｉＯ２ のスパッタ等でも構わない。
【００５９】
尚、基板２としては、表面が平坦である板状部材であり、各種材質が適用可能である。基板２の材質として絶縁性の材質を採用する場合には、上記、ＰＥＮ以外に、例えば、ＰＥＳ（ポリエーテルスルホン），ＰＥＴ（ポリエチレンテレフタレート），ＰＩ（ポリイミド）等のプラスチックを用いることができる。従って、基板２に可撓性を付与することができる。
【００６０】
次に、第一ＳＡＭ塗布工程（Ｓ５３）として、表面無機化膜７，８の表面をＵＶ照射等で水酸基リッチにした後に、図１６に示すように、ディップ法により表面無機化膜７，８上にＳＡＭ１０，１１を塗布する。ＳＡＭとしては、第１実施の形態と同じく、アミノ基を有するシランカップリング剤（一例として、ＡＥＡＰＴＳ（Ａｍｉｎｏｅｔｈｙｌａｍｉｎｏｐｒｏｐｙｌｔｒｉｍｅｔｈｏｘｙｓｉｌａｎｅ））を塗布する。図１０に示すように、ディップ法により基板２の上側表面の表面無機化膜７上の上側全面にＳＡＭ１０を塗布し、基板２の下側表面の表面無機化膜８上には全面にＳＡＭ１１を塗布することが一度に行われる。尚、ＳＡＭ（自己組織化膜）を形成する材料には、上記のようにシランカップリング剤一般を用いることができるが、シランカップリング剤としては官能基にアミノ基を有するものが特に望ましい。
【００６１】
次いで、第一触媒液に浸たす工程を行う（Ｓ５４）。この工程では、図１７に示すように、触媒２０がＳＡＭに選択的に付着する。具体的には、触媒としては、Ｐｄ−Ｓｎコロイド液（酸性）を用い、表面のアミノ基が酸性液中で表面電位が＋、Ｐｄ−Ｓｎコロイドが−に帯電しているため、静電気的な性質を利用してＳＡＭがあるところに選択的に触媒が付着する。また、触媒としては、アミノ基に対してＰｄが錯体を形成するＰｄ触媒溶液（コロイドではない）も候補の一つである（静電気力の利用でなく、化学反応を利用してＳＡＭに触媒が選択的に付着（結合）する）。
【００６２】
また、ＳＡＭはアミノ系シランカップリング剤以外に、ＳＡＭ自体に触媒特性を有するものであってもよい。例えばＭＰＴＳ（Ｍｅｒｃａｐｔｏｐｒｏｐｙｌｔｒｉｍｅｔｈｏｘｙｓｉｌａｎｅ）は金属と化学結合しやすい−ＳＨ基（チオール）を有するため、触媒がなくてもメッキ液中の金属原子がＳＡＭに結合し、結合した金属自体が触媒となりめっきが進行する。ＭＰＴＳ−銅メッキなどがその一例として挙げられる。
【００６３】
次に、第一無電解めっき工程（Ｓ５５）で、図１８に示すように、ゲート電極６となるめっき層６０及びバリア膜１４を形成する。具体的には、Ｎｉ無電解めっきを行ってゲート膜厚を１００〜１０００ｎｍで形成する。また、このとき、同時にバリア膜１４をＳＡＭ１１上に形成する。このバリア膜１４の膜厚も一例として、１００〜１０００ｎｍで形成することができる。また、Ｎｉ以外の無電解めっき材料として、Ｃｕ，Ａｇ，Ａｕ，Ｓｎ，Ｐｄ，Ａｌ，Ｃｒ，Ｐｂなどを用いることができる。
【００６４】
次に、フォトリソグラフィーエッチング工程を行う（Ｓ５６）。このフォトリソグラフィーエッチング工程では、周知のフォトリソグラフィーエッチング法を用いて、めっき層６０のエッチングを行いゲート電極６を形成する。具体的には、図１８に示すめっき層６０上にフォトレジストを塗布し、フォト露光を行い、現像する。その後、エッチング溶液に浸けてエッチングし、最後にフォトレジストを剥離すると、図１９に示すように、ゲート電極６が形成される。
【００６５】
次に、ゲート絶縁層形成工程として（Ｓ５７）として、基板２及びゲート電極６の上面を覆うようにして、ゲート絶縁層５を形成する（図１参照）。ゲート絶縁層５は、一例として、厚さがおよそ１μｍであり、絶縁物質により形成されている。絶縁物質として無機絶縁物質を採用する場合は、Ａｌ２Ｏ３，ＳｉＯ２，ＳｉＮ，ＴｉＯ２等が適用可能である。また、絶縁物質として有機絶縁物質を採用する場合は、ＰＩ（ポリイミド），ＰＭＭＡ（ポリメチルメタクリレート），ＰＶＰ（ポリパラビニルフェノール）等が適用可能である。
【００６６】
次に、第二表面無機化膜の形成工程（Ｓ５８）を行う。この第二表面無機化膜の形成工程では、ゲート絶縁層５上に表面無機化膜９を前記第一表面無機化膜の形成工程（Ｓ５１）と同様の方法により形成する。
【００６７】
次に、第二ＳＡＭ塗布工程（Ｓ５９）として、表面無機化膜９上に、ソース電極３及びドレイン電極４の形状に合わせて、前記第一ＳＡＭ塗布工程（Ｓ５３）と同様の方法で、ＳＡＭ１２，１３を形成する。
【００６８】
次いで、第二触媒液に浸す工程（Ｓ６０）を行って、ＳＡＭ１２，１３上に触媒を付着する。この工程は、前記第一触媒液に浸す工程（Ｓ５４）と同様に行う。
【００６９】
次いで、第二無電解めっき工程（Ｓ６１）を行い、ＳＡＭ１２上にソース電極３を形成し、ＳＡＭ１３上にドレイン電極４を形成する。この第二無電解めっき工程（Ｓ６１）は、前記第一無電解めっき工程（Ｓ５５）と同様に行う。具体的には、Ｎｉ無電解めっきを行ってソース電極３及びドレイン電極４を形成する。このソース電極３及びドレイン電極４は、所定のチャネル長の離間幅をもって各々設けられている。
【００７０】
次いで、置換金めっき工程（Ｓ６２）を行う。この置換金めっき工程（Ｓ６２）では、ソース電極３及びドレイン電極４の表面に置換金めっきにより金めっき層１５及び金めっき層１６を各々形成する。
【００７１】
最後に、半導体層形成工程（Ｓ６３）を行って、ソース電極３とドレイン電極４と間の隙間を埋めるようにして、半導体層１７が形成される。半導体層１７は、ゲート絶縁層５を介して、ゲート電極６に対向するようにして配置されている。半導体層１７は、有機半導体と高分子樹脂とを少なくとも有している。なお、半導体層１７上には、必要に応じて、保護膜を形成しても良い。
【００７２】
次に、第４実施の形態の有機薄膜トランジスタ１００の構造について、図２０を参照して説明する。図２０は、トップゲート型の有機薄膜トランジスタ１００の縦断面図である。尚、以下の説明では、図面下側（基板２側）を下側、図面上側を上側として説明する。図２０に示す有機薄膜トランジスタ１は、所謂「トップゲート型」の有機薄膜トランジスタである。「トップゲート型」の有機薄膜トランジスタ１００では、ゲート電極６が、ソース電極３やドレイン電極４より上側に位置する。
【００７３】
この有機薄膜トランジスタ１００は、各部材を支持する基板２を備えている。基板２の上面には、ＳＡＭを形成するための表面無機化膜７が形成され、基板２の下面にも、ＳＡＭを形成するための表面無機化膜８が形成されている。そして、表面無機化膜７上にＳＡＭ１２，１３が所定間隔を空けて形成され、そのＳＡＭ１２上にソース電極３が設けられ、ＳＡＭ１３上にドレイン電極４が設けられている。また、表面無機化膜８の下側には、ＳＡＭ１１が形成されている。また、ＳＡＭ１１下側には、無電解メッキによるバリア膜１４が形成されている。このバリア膜１４は、後述する方法により、ソース電極３及びドレイン電極４と一括形成されている。
【００７４】
また、ソース電極３表面には、置換金めっきによる金めっき層１５が形成され、ドレイン電極４の表面には、置換金めっきによる金めっき層１６が形成されている。そして、ソース電極３とドレイン電極４との間には、半導体層１７が設けられている。また、ソース電極３、ドレイン電極４及び半導体層１７を覆うように、ゲート絶縁層５が設けられている。
【００７５】
また、ゲート絶縁層５の上面には、ＳＡＭを形成するための表面無機化膜９が形成されている。表面無機化膜９上には、ＳＡＭ１０所定幅で設けられ、その上にゲート電極６が設けられている。
【００７６】
次に、上記構成を有する基板２の有機薄膜トランジスタ１００の製造方法について、図２０及び図２１を参照して説明する。図２１は、トップゲート型の有機薄膜トランジスタ１００の製造方法のフローチャートである。
【００７７】
この有機薄膜トランジスタ１００の製造方法では、まず、第一表面無機化膜の形成工程（Ｓ７１）として、基板２の上下の表面に表面無機化膜７，８を形成する。一例としては、基板２として、ポリエチレンナフタレート樹脂（以下「ＰＥＮ」とも言う。）を用いて、表面無機化剤として、ＡＰＴＳ（Ａｍｉｎｏｐｒｏｐｙｌｔｒｉｍｅｔｈｏｘｙｓｉｌａｎｅ）１ｖｏｌ％アセトン溶液に基板２をディップし、当該ディップにより基板２の両面が表面無機化される。表面無機化膜７，８は数１０ｎｍ程度の厚さに形成される。尚、表面無機化法は、ｗｅｔ法にこだわらず、ＳｉＯ２ のスパッタ等でも構わない。
【００７８】
尚、基板２としては、表面が平坦である板状部材であり、各種材質が適用可能である。基板２の材質として絶縁性の材質を採用する場合には、上記、ＰＥＮ以外に、例えば、ＰＥＳ（ポリエーテルスルホン），ＰＥＴ（ポリエチレンテレフタレート），ＰＩ（ポリイミド）等のプラスチックを用いることができる。従って、基板２に可撓性を付与することができる。
【００７９】
次に、第一ＳＡＭ塗布工程（Ｓ７２）として、表面無機化膜７，８の表面をＵＶ照射等で水酸基リッチにした後に、前述のマイクロコンタクトプリント法でＳＡＭを塗布する。基板２の上側表面の表面無機化膜７上には、形成するソース電極３及びドレイン電極４に合わせた形状のＳＡＭ１２，１３を塗布し、基板２の下側表面の表面無機化膜８上には全面にＳＡＭ１１を塗布する。尚、ＳＡＭ（自己組織化膜）を形成する材料には、上記のようにシランカップリング剤一般を用いることができるが、シランカップリング剤としては官能基にアミノ基を有するものが特に望ましい。
【００８０】
次に、第一触媒液に浸たす工程を行う（Ｓ７３）。この工程では、第１実施の形態と同様に触媒２０（図６参照）がＳＡＭに選択的に付着する。具体的には、触媒としては、Ｐｄ−Ｓｎコロイド液（酸性）を用い、表面のアミノ基が酸性液中で表面電位が＋、Ｐｄ−Ｓｎコロイドが−に帯電しているため、静電気的な性質を利用してＳＡＭがあるところに選択的に触媒が付着する。また、触媒としては、アミノ基に対してＰｄが錯体を形成するＰｄ触媒溶液（コロイドではない）も候補の一つである（静電気力の利用でなく、化学反応を利用してＳＡＭに触媒が選択的に付着（結合）する）。
【００８１】
また、ＳＡＭはアミノ系シランカップリング剤以外に、ＳＡＭ自体に触媒特性を有するものであってもよい。例えばＭＰＴＳ（Ｍｅｒｃａｐｔｏｐｒｏｐｙｌｔｒｉｍｅｔｈｏｘｙｓｉｌａｎｅ）は金属と化学結合しやすい−ＳＨ基（チオール）を有するため、触媒がなくてもメッキ液中の金属原子がＳＡＭに結合し、結合した金属自体が触媒となりめっきが進行する。ＭＰＴＳ−銅メッキなどがその一例として挙げられる。
【００８２】
次に、第一無電解めっき工程（Ｓ７４）で、図２０に示すように、ソース電極３、ドレイン電極４及びバリア膜１４を形成する。具体的には、Ｎｉ無電解めっきを行ってＳＡＭ１２上にソース電極３を形成し、ＳＡＭ１３上にドレイン電極４を形成する。また、このとき、同時にバリア膜１４をＳＡＭ１１上に形成する。また、Ｎｉ以外の無電解めっき材料として、Ｃｕ，Ａｇ，Ａｕ，Ｓｎ，Ｐｄ，Ａｌ，Ｃｒ，Ｐｂなどを用いることができる。
【００８３】
次に、置換金めっき工程（Ｓ７５）を行う。この置換金めっき工程（Ｓ７５）では、ソース電極３及びドレイン電極４の表面に置換金めっきにより金めっき層１５及び金めっき層１６を各々形成する。
【００８４】
次に、半導体層形成工程（Ｓ７６）を行って、ソース電極３とドレイン電極４と間の隙間を埋めるようにして、半導体層１７が形成される。半導体層１７は、ゲート絶縁層５を介して、ゲート電極６に対向するようにして配置されている。半導体層１７は、有機半導体と高分子樹脂とを少なくとも有している。
【００８５】
次に、ゲート絶縁層形成工程として（Ｓ７７）として、基板２及びソース電極３、ドレイン電極４及び半導体層１７の上面を覆うようにして、ゲート絶縁層５を形成する（図２０参照）。ゲート絶縁層５は、一例として、厚さがおよそ１μｍであり、絶縁物質により形成されている。絶縁物質として無機絶縁物質を採用する場合は、Ａｌ２Ｏ３，ＳｉＯ２，ＳｉＮ，ＴｉＯ２等が適用可能である。また、絶縁物質として有機絶縁物質を採用する場合は、ＰＩ（ポリイミド），ＰＭＭＡ（ポリメチルメタクリレート），ＰＶＰ（ポリパラビニルフェノール）等が適用可能である。
【００８６】
次に、第二表面無機化膜の形成工程（Ｓ７８）を行う。この第二表面無機化膜の形成工程では、ゲート絶縁層５上に表面無機化膜９を前記第一表面無機化膜の形成工程（Ｓ７１）と同様の方法により形成する。
【００８７】
次に、第二ＳＡＭ塗布工程（Ｓ７９）として、表面無機化膜９上に、ゲート電極６の形状に合わせて、前記第一ＳＡＭ塗布工程（Ｓ７２）と同様の方法で、ＳＡＭ１０を形成する。
【００８８】
次いで、第二触媒液に浸す工程（Ｓ８０）を行って、ＳＡＭ１０上に触媒を付着する。この工程は、前記第一触媒液に浸す工程（Ｓ７３）と同様に行う。
【００８９】
次いで、第二無電解めっき工程（Ｓ８１）を行い、ＳＡＭ１０上にゲート電極６を形成する。この第二無電解めっき工程（Ｓ８１）は、前記第一無電解めっき工程（Ｓ７４）と同様に行う。具体的には、Ｎｉ無電解めっきを行ってゲート電極６を形成する。
【００９０】
次に、図２２及び図２３を参照して、マイクロコンタクトプリント（ＭＣＰ）法の詳細について説明する。図２２は、マイクロコンタクトプリント法の説明図であり、図２３は、マイクロコンタクトプリントで形成したＳＡＭ１０の拡大図である。このマイクロコンタクトプリント法は、図２２に示すように、ＰＤＭＳ（ポリジメチルシロキサン）から形成したシリコンゴム製のスタンプ１９で、インク（分子）を基板２上の表面無機化膜７にコンタクトさせることで、パターン化した分子の膜（自己組織化有機単分子膜（ＳＡＭ１０））を形成する方法である。ここで、形成されるＳＡＭ１０は、図２３に示すように、固体表面を自発的な反応により有機分子１層で被覆した膜（高密度に充填、化学結合による強固な薄膜）である。そして、末端基１０ａが機能基として作用する。従って、この末端基１０ａ（機能基）を換えることでＳＡＭ１０にいろいろな機能性を持たせることが出来る。
【００９１】
以上説明したように、上記有機薄膜トランジスタ１の製造方法の第１乃至第３実施の形態によれば、ゲート電極６の形成と同時に、基板２の裏面を金属被膜のバリア膜１４でカバーできるので、基板２の酸素や水分の透過率を大幅に低減でき、且つ、１つのプロセスで、低コストにバリア膜１４の形成ができる。また、上記有機薄膜トランジスタ１の製造方法の第４実施の形態によれば、ソース電極３・ドレイン電極４の形成と同時に、基板２の裏面を金属被膜のバリア膜１４でカバーできるので、基板２の酸素や水分の透過率を大幅に低減でき、且つ、１つのプロセスで、低コストにバリア膜１４の形成ができる。
【００９２】
さらに、バリア膜１４は、金属被膜であるので、遮光薄膜ともなる。尚、用いるＳＡＭによっては、触媒を用いない無電解めっきも可能となるため、コストをより低減できる。また、第１及び第２実施形態の有機薄膜トランジスタ１の製造方法によれば、レジストを使わずにゲート電極６を形成できるので、低コスト化を図ることができる。また、ソース電極３・ドレイン電極４を金置換することによりキャリア注入の効率化及びチオール系ＳＡＭの修飾により、薄膜トランジスタの高効率化が可能となる。
【００９３】
尚、本発明は、上記実施形態に限られず、各種の変形が可能である。実施形態では有機半導体を例示したが、水分や酸素により劣化が発生する無機半導体に対しても適用可能である。また、バリア膜の電極との一括形成方法としては、無電解めっき以外に、メタルナノインクやメタルペーストを用いても良い。
【産業上の利用可能性】
【００９４】
本発明の薄膜トランジスタの製造方法は、所謂ボトムゲート型またはトップゲート型の薄膜トランジスタの製造方法に適用可能である。
【図面の簡単な説明】
【００９５】
【図１】第１実施形態である有機薄膜トランジスタ１の縦断面図である。
【図２】有機薄膜トランジスタ１の製造方法のフローチャートである。
【図３】無電解めっき法による電極及びバリア膜の製造方法を説明する基板２の縦断面図である。
【図４】無電解めっき法による電極及びバリア膜の製造方法を説明する基板２の縦断面図である。
【図５】無電解めっき法による電極及びバリア膜の製造方法を説明する基板２の縦断面図である。
【図６】無電解めっき法による電極及びバリア膜の製造方法を説明する基板２の縦断面図である。
【図７】無電解めっき法による電極及びバリア膜の製造方法を説明する基板２の縦断面図である。
【図８】第２実施の形態の有機薄膜トランジスタ１の製造方法のフローチャートである。
【図９】第２実施の形態の無電解めっき法による電極及びバリア膜の製造方法を説明する基板２の縦断面図である。
【図１０】第２実施の形態の無電解めっき法による電極及びバリア膜の製造方法を説明する基板２の縦断面図である。
【図１１】第２実施の形態の無電解めっき法による電極及びバリア膜の製造方法を説明する基板２の縦断面図である。
【図１２】第２実施の形態の無電解めっき法による電極及びバリア膜の製造方法を説明する基板２の縦断面図である。
【図１３】第２実施の形態の無電解めっき法による電極及びバリア膜の製造方法を説明する基板２の縦断面図である。
【図１４】第３実施の形態の有機薄膜トランジスタ１の製造方法のフローチャートである。
【図１５】第３実施の形態の無電解めっき法による電極及びバリア膜の製造方法を説明する基板２の縦断面図である。
【図１６】第３実施の形態の無電解めっき法による電極及びバリア膜の製造方法を説明する基板２の縦断面図である。
【図１７】第３実施の形態の無電解めっき法による電極及びバリア膜の製造方法を説明する基板２の縦断面図である。
【図１８】第３実施の形態の無電解めっき法による電極及びバリア膜の製造方法を説明する基板２の縦断面図である。
【図１９】第３実施の形態の無電解めっき法による電極及びバリア膜の製造方を説明する基板２の縦断面図である。
【図２０】トップゲート型の有機薄膜トランジスタ１００の縦断面図である。法を説明する基板２の縦断面図である。
【図２１】トップゲート型の有機薄膜トランジスタ１００の製造方法のフローチャートである。
【図２２】マイクロコンタクトプリント法の説明図である。
【図２３】マイクロコンタクトプリントで形成したＳＡＭ１０の拡大図である。
【図２４】水蒸気透過性のグラフである。
【符号の説明】
【００９６】
１ 有機薄膜トランジスタ
２ 基板
３ ソース電極
４ ドレイン電極
５ ゲート絶縁層
６ ゲート電極
７ 表面無機化膜
８ 表面無機化膜
９ 表面無機化膜
１４ バリア膜
１５，１６ 金メッキ層
１７ 半導体層
１９ スタンプ
６０ めっき層
【図１】
0004645671.tif 000002
【図２】
0004645671.tif 000003
【図３】
0004645671.tif 000004
【図４】
0004645671.tif 000005
【図５】
0004645671.tif 000006
【図６】
0004645671.tif 000007
【図７】
0004645671.tif 000008
【図８】
0004645671.tif 000009
【図９】
0004645671.tif 000010
【図１０】
0004645671.tif 000011
【図１１】
0004645671.tif 000012
【図１２】
0004645671.tif 000013
【図１３】
0004645671.tif 000014
【図１４】
0004645671.tif 000015
【図１５】
0004645671.tif 000016
【図１６】
0004645671.tif 000017
【図１７】
0004645671.tif 000018
【図１８】
0004645671.tif 000019
【図１９】
0004645671.tif 000020
【図２０】
0004645671.tif 000021
【図２１】
0004645671.tif 000022
【図２２】
0004645671.tif 000023
【図２３】
0004645671.tif 000024
【図２４】
0004645671.tif 000025